(57)【要約】【課題】表面の一部に遮光層を有し、かつ優れた反射防止性を有する光学系を構成する光学部材を提供する。【解決手段】基材２の表面の一部に遮光層３を有する光学系を構成する光学部材１において、基材２の遮光層３が設けられる面に下地層４を形成し、下地層４の上に遮光層３を形成した後、下地層４の遮光層３が形成されていない部分に上層５を形成してなり、下地層４は、遮光層３が形成された部分において光学部材１の第一の反射防止層として機能し、下地層４及び上層５は合わせて、遮光層３が形成されていない部分において光学部材１の第二の反射防止層として機能する光学部材。【選択図】図１
2017107011.tif 000002
【特許請求の範囲】
【請求項１】
基材表面の一部に遮光層を有する光学系を構成する光学部材において、
前記基材の前記遮光層が設けられる面に下地層を形成し、前記下地層の上に前記遮光層を形成した後、前記下地層の前記遮光層が形成されていない部分に上層を形成してなり、
前記下地層は、前記遮光層が形成された部分において光学部材の第一の反射防止層として機能し、
前記下地層及び前記上層は合わせて、前記遮光層が形成されていない部分において光学部材の第二の反射防止層として機能することを特徴とする光学部材。
【請求項２】
前記下地層及び前記上層は単層又は複数層であることを特徴とする請求項１に記載の光学部材。
【請求項３】
前記下地層はアルミナ層であることを特徴とする請求項１又は２に記載の光学部材。
【請求項４】
基材表面の一部に遮光層を有する光学系を構成する光学部材において、
前記基材の前記遮光層が設けられる面にアルミナ層を形成し、前記アルミナ層の上に前記遮光層を形成した後、前記アルミナ層の前記遮光層が形成されていない部分に微細凹凸構造を付与する処理を施してなり、
前記アルミナ層は、前記遮光層が形成された部分において光学部材の第一の反射防止層として機能し、
前記微細凹凸構造を有するアルミナ層は、前記遮光層が形成されていない部分において光学部材の第二の反射防止層として機能することを特徴とする光学部材。
【請求項５】
基材表面の一部に遮光層を有する光学系を構成する光学部材において、
前記基材の前記遮光層が設けられる面に微細凹凸構造を形成し、前記微細凹凸構造の上に前記遮光層を形成し、前記微細凹凸構造の前記遮光層が形成されていない部分に上層を形成してなり、
前記微細凹凸構造は、前記遮光層が形成された部分において光学部材の第一の反射防止層として機能し、
前記微細凹凸構造及び前記上層は合わせて、前記遮光層が形成されていない部分において光学部材の第二の反射防止層として機能することを特徴とする光学部材。
【請求項６】
前記微細凹凸構造は、前記基材の前記遮光層が設けられる面にアルミナ層を形成し、前記アルミナ層に微細凹凸構造を付与する処理を施してなることを特徴とする請求項５に記載の光学部材。
【請求項７】
前記微細凹凸構造は、前記基材の前記遮光層が設けられる面に前記微細凹凸構造を有する樹脂層を設けてなることを特徴とする請求項５に記載の光学部材。
【請求項８】
前記遮光層は光学系における不要光路を遮断するように形成されていることを特徴とする請求項１〜７のいずれかに記載の光学部材。
【請求項９】
前記遮光層は黒色塗膜であることを特徴とする請求項１〜８のいずれかに記載の光学部材。
【請求項１０】
レンズ又はフィルタであることを特徴とする請求項１〜９のいずれかに記載の光学部材。
【請求項１１】
最表面に撥水性又は撥水撥油性を有する膜を有することを特徴とする請求項１〜10のいずれかに記載の光学部材。
【請求項１２】
請求項１〜11のいずれかに記載の光学部材を具備することを特徴とする機器。
【請求項１３】
前記光学部材は光が入射する側の最外レンズであることを特徴とする請求項12に記載の機器。
【発明の詳細な説明】
【技術分野】
【０００１】
本発明は、光学部材及びそれを用いた機器に関する。
【背景技術】
【０００２】
従来より、屋外等で太陽光等の強い光や不要な光を遮ることを目的として、カメラ等の光学機器のレンズ等の先端にフードを取り付けることが行われている。例えば、フード101を取り付けたレンズ鏡筒100を図14に示す。フード101によりレンズ鏡筒100内のレンズに所定の角度から入射する斜入射光を遮断するので、結像に不要な光路を遮断し、ゴースト、フレアが生じるのを低減することができる。しかし近年の光学機器の小型化に伴い、先端にフードを取り付けることにより、光学機器の小型化が阻害されるという問題がある。
【０００３】
実開平6-64218号（引用文献１）は、広角端を含むズームレンズ又は広角レンズに於いて、Ｆ値を決める絞りより物体側であってかつ第１レンズ面より後方に、像面のアパーチャ形状に対し不使用となる光路を遮断するための非円形開口を有するマスキング手段を備える対物レンズを開示している。引用文献１はさらに、該マスキング手段はレンズ面に黒色塗料を直接印刷若しくは塗布したものでも良い旨記載している。
【先行技術文献】
【特許文献】
【０００４】
【特許文献１】実開平6-64218号公報
【発明の開示】
【発明が解決しようとする課題】
【０００５】
しかし引用文献１の開示するマスキング手段は光の吸収性の高い黒色塗料を用いているが、やはり若干の光の反射がある。一般に、ゴースト、フレアが生じるのを低減するために、対物レンズの各レンズは表面に反射防止膜が形成されている。例えば、図15に示すようにレンズ20の表面に複数層（第１層61〜第７層66）からなる反射防止膜60を形成することができる。しかし、反射防止膜はレンズの入射媒体が空気であるとして設計されており、図15に示すようにマスキング手段としてレンズ20の反射防止膜60が形成された表面に黒色塗膜30を塗布した場合、レンズの黒色塗膜30を塗布した部分の反射防止膜が十分に機能せずに反射率が大きくなる。そのため、レンズ表面の黒色塗膜30が形成された部分での内面反射により、ゴーストやフレアが生じるという問題がある。
【０００６】
従って、本発明の目的は、表面の一部に遮光層を有し、かつ優れた反射防止性を有する光学系を構成する光学部材を提供することである。
【０００７】
また本発明の別の目的は、かかる光学部材を備えた機器を提供することである。
【課題を解決するための手段】
【０００８】
上記目的に鑑み鋭意研究の結果、本発明者らは、表面の一部に遮光層を有する光学系を構成する光学部材において、前記遮光層が形成された表面に、前記遮光層が形成された部分において光学部材の第一の反射防止層として機能し、遮光層が形成されていない部分において光学部材の第二の反射防止層として機能する反射防止構造を設けることにより、表面の一部に遮光層を有し、かつ優れた反射防止性を有する光学系を構成する光学部材を得られることを見出し、本発明に想到した。
【０００９】
すなわち、本発明の一実施態様による光学系を構成する光学部材は、表面の一部に遮光層を有し、前記基材の前記遮光層が設けられる面に下地層を形成し、前記下地層の上に前記遮光層を形成した後、前記下地層の前記遮光層が形成されていない部分に上層を形成してなり、前記下地層は、前記遮光層が形成された部分において光学部材の第一の反射防止層として機能し、前記下地層及び前記上層は合わせて、前記遮光層が形成されていない部分において光学部材の第二の反射防止層として機能することを特徴とする。
【００１０】
前記下地層及び前記上層は単層又は複数層であるのが好ましく、前記下地層はアルミナ層であるのが好ましい。
【００１１】
本発明の別の実施態様による光学系を構成する光学部材は、表面の一部に遮光層を有し、前記基材の前記遮光層が設けられる面にアルミナ層を形成し、前記アルミナ層の上に前記遮光層を形成した後、前記アルミナ層の前記遮光層が形成されていない部分に微細凹凸構造を付与する処理を施してなり、前記アルミナ層は、前記遮光層が形成された部分において光学部材の第一の反射防止層として機能し、前記微細凹凸構造を有するアルミナ層は、前記遮光層が形成されていない部分において光学部材の第二の反射防止層として機能することを特徴とする。
【００１２】
本発明のさらに別の実施態様による光学系を構成する光学部材は、表面の一部に遮光層を有し、前記基材の前記遮光層が設けられる面にアルミナ層を形成し、前記アルミナ層に微細凹凸構造を付与する処理を施した後、前記微細凹凸構造を有するアルミナ層の上に前記遮光層を形成し、前記微細凹凸構造を有するアルミナ層の前記遮光層が形成されていない部分に上層を形成してなり、前記微細凹凸構造を有するアルミナ層は、前記遮光層が形成された部分において光学部材の第一の反射防止層として機能し、前記微細凹凸構造を有するアルミナ層及び前記上層は合わせて、前記遮光層が形成されていない部分において光学部材の第二の反射防止層として機能することを特徴とする光学部材。
【００１３】
前記遮光層は光学系における不要光路を遮断するように形成されているのが好ましく、黒色塗膜であるのが好ましい。前記光学部材はレンズ又はフィルタであるのが好ましく、最表面に撥水性又は撥水撥油性を有する膜を有するのが好ましい。
【００１４】
本発明の機器は前記光学部材を備えていることを特徴とする。前記光学部材は機器の光が入射する側の最外レンズであるのが好ましい。
【図面の簡単な説明】
【００１５】
【図１】本発明の一実施例による光学部材を示す断面図である。
【図２】図１に示す光学部材の製造工程を示す図である。
【図３】本発明の別の実施例による光学部材を示す断面図である。
【図４】本発明のさらに別の実施例による光学部材を示す断面図である。
【図５】図４に示す光学部材の製造工程を示す図である。
【図６】本発明のさらに別の実施例による光学部材を示す断面図である。
【図７】図６に示す光学部材の製造工程を示す図である。
【図８】本発明の光学部材を備えたレンズ鏡筒の一例を示す模式図である。
【図９】図８のレンズ鏡筒に取り付けられる光学部材を示す図であり、(1) は正面図であり、(2) は断面図である。
【図１０】実施例１の光学部材の分光反射率を示すグラフである。
【図１１】実施例２の光学部材の分光反射率を示すグラフである。
【図１２】実施例３の光学部材の分光反射率を示すグラフである。
【図１３】比較例１の光学部材の分光反射率を示すグラフである。
【図１４】従来のレンズ鏡筒の一例を示す図である。
【図１５】従来の光学部材の一例を示す図である。
【発明を実施するための形態】
【００１６】
[1] 第一の実施態様
本発明の一実施例による光学部材１を図１に示す。図１に示す光学部材１は、基材２と、基材２の表面に形成された下地層４と、下地層４の一部に形成された遮光層３と、下地層４の遮光層３が形成されていない部分に形成された上層５とを有する。上層５は下地層４上に順に形成された五層の上層膜51〜55からなる。下地層４は、遮光層３が形成された部分において光学部材１の第一の反射防止層として機能する。下地層４及び上層５からなる六層の複合層６は遮光層３が形成されていない部分において光学部材１の第二の反射防止層として機能する。
【００１７】
本実施例では遮光層３は光学部材１の一方の表面に設けられているが、本発明はこれに限らず、光学部材１の両面に遮光層３を設けても良い。また光学部材１の遮光層３が設けられていない面には一般的な反射防止膜を形成しても良い。
【００１８】
(1) 基材
基材２は光学系を構成する光学部材に用いられるものであれば、特に限定されないが、レンズや保護フィルタ等のフィルタであるのが好ましい。基材２の形状は特に限定されず、板状、凹レンズ、凸レンズ、プリズム等の種々の形状のものが挙げられる。
【００１９】
基材２の材料は、各光学機器に応じて公知のものが適宜使用可能であり、例えば青板ガラス、白板ガラス、S-FSL5（オハラ製）、S-BSL7（オハラ製）、S-LAL18（オハラ製）、S-LAH66（オハラ製）、S-TIH53（オハラ製）等のガラス基材、ポリカーボネート樹脂、ポリアセタール樹脂、アクリル樹脂、ポリスチレン樹脂、ポリイミド樹脂、ポリエチレンテレフタレート樹脂、ポリブチレンテレフタレート樹脂、ABS樹脂等の樹脂基板アクリル、ゼオネックス、ポリカーボネート、ポリエチレンテレフタレート等の一般的な樹脂材料を用いることができる。
【００２０】
(2) 下地層
下地層４は、遮光層３が形成された部分において光学部材１の第一の反射防止層として機能し、かつ遮光層３が形成されていない部分において光学部材１の第二の反射防止層として機能する複合層６の第一層となる。下地層４は基材２及び遮光層３の屈折率に応じて適宜選択可能であるが、アルミナ層であるのが好ましい。アルミナは、高密着性を有するとともに、幅広い波長帯域で高透過性を有し、高硬度で耐摩耗性に優れ、真空蒸着装置で成膜できるため、コストパフォーマンスがいいという利点がある。またアルミナは水蒸気に対する遮蔽性に優れるため、基材の材質が光学ガラスである場合の基材表面のヤケを防止することができる。
【００２１】
下地層４は10〜200 nmの物理膜厚を有しているのが好ましい。下地層４がアルミナ層である場合、アルミナ層の膜厚が10 nm未満の場合は耐湿性が十分ではなく、膜厚が200 nmを越えても耐湿性は殆ど向上しない。下地層４の物理膜厚は20〜190 nmであるのがより好ましい。
【００２２】
アルミナ層の材料は純度99.99％の高純度アルミナであるのが好ましいが、酸化アルミニウムを主成分とし、コバルト，クロム，銅，鉄などの酸化物等の他の材料を含んでいても良い。
【００２３】
(3) 遮光層
遮光層３は光（主に可視光）を遮断するものであれば特に限定されないが、コールタール、コールタールピッチ、黒色顔料、黒色染料、カーボンブラック等の光の吸収率の高い材料を含有する黒色塗膜であるのが好ましい。また遮光層３として、例えば特許第567477号に開示されているように黒色顔料が樹脂に分散してなる遮光塗膜を用いても良い。遮光層の厚さは3μm以上であるのが好ましく、20〜200μmであるのがより好ましい。
【００２４】
(4) 上層
上層５は、基材２及び下地層４の屈折率に応じて適宜設計可能であるが、低屈折率層と高屈折率層を交互に積層してなる多層膜であるのが好ましい。高屈折率層は屈折率1.7〜2.5であるのが好ましく、TiO2、Nb2O5、CeO2、Ta2O5、Y2O3、Pr6O11、ZrO2又はそれらの混合物又は化合物を用いることができる。低屈折率層は屈折率1.30〜1.50であるのが好ましく、MgF2又はMgF2とSiO2、CaF2又はLiFとの混合物又は化合物を用いることができる。
【００２５】
本実施例では上層５は五層構成になっているが、本発明はそれに限らず、単層でも良く、基材２及び下地層４の屈折率に応じて層数は適宜選択可能である。また上層５の各層の膜厚も基材２、下地層４及び上層５の層数及び屈折率に応じて、シミュレーション等により適宜設計できる。
【００２６】
(5) 任意層
光学部材１の最表面にさらに撥水性又は撥水撥油性を有する膜を形成しても良い。撥水性又は撥水撥油性を有する膜の材料としてはフッ素を含有する無機又は有機の化合物、フッ素を含有する有機−無機ハイブリッドポリマー、フッ化ピッチ［例えばCFn（n：1.1〜1.6）］、フッ化グラファイト等が挙げられる。その他、保護層や帯電防止層等も用途に応じて適宜設けることができる。
【００２７】
(6) 製造工程
この実施例による光学部材１の製造工程の一例を図２に示す。基材２の表面に下地層４を形成する（工程(1)）。下地層４は真空蒸着、スパッタリング、イオンプレーティング等の物理蒸着法により形成するのが好ましい。下地層４は基材２の遮光層３を設ける面全体に形成するのが好ましいが、その表面における光路に当たる部分にのみ形成しても良い。
【００２８】
下地層４の一部に遮光層３を形成する（工程(2)）。遮光層３を形成する部分は、光学系において不要な光路を遮断する位置にあるのが好ましい。遮光層３の形成方法は特に限定されないが、黒色塗料を下地層４の表面にスピンコート，スプレー等により直接塗布するか、スクリーン印刷等の印刷を行うのが好ましい。それにより下地層４の表面の所定の部分に遮光層３を簡便に形成することができる。黒色塗料をスプレーにより下地層４の表面に塗布する場合、遮光層３を設けない部分を耐熱性マスキングテープによりマスクし、スプレーにより黒色塗料を面全体に均一に塗布した後、恒温槽等で熱処理を施して、下地層４の表面に遮光層３を設けても良い。
【００２９】
下地層４の遮光層３が形成されていない部分に上層５を形成する（工程(3)）。上層５の各層は真空蒸着、スパッタリング、イオンプレーティング等の物理蒸着法により形成しても良いが、ゾルゲル法等の液相法により形成しても良い。上層５を形成する際、必要であれば遮光層３を治具等によりマスクしても良い。
【００３０】
[2] 第二の実施態様
本発明の別の実施例による光学部材１を図３に示す。図３に示す光学部材１は、基材２と、基材２の表面に形成された三層の下地層膜41〜43からなる下地層４と、下地層４の一部に形成された遮光層３と、下地層４の遮光層３が形成されていない部分に形成された五層の上層膜51〜55からなる上層５とを有する。下地層４は、遮光層３が形成された部分において光学部材１の第一の反射防止層として機能する。下地層４及び上層５からなる八層の複合層６は遮光層３が形成されていない部分において光学部材１の第二の反射防止層として機能する。
【００３１】
本実施態様は下地層４が三層の下地層膜41〜43からなる以外は、第一の実施態様と同じである。第一の実施態様と共通する部分については説明を省略する。
【００３２】
下地層４の層構成は、基材２及び遮光層３の屈折率に応じて適宜設計可能であるが、低屈折率層と高屈折率層を交互に積層してなる多層膜であるのが好ましい。高屈折率層は屈折率1.70〜2.5であるのが好ましく、TiO2、Nb2O5、CeO2、Ta2O5、Y2O3、Pr6O11、ZrO2又はそれらの混合物又は化合物を用いることができる。低屈折率層は屈折率1.30〜1.50であるのが好ましく、MgF2又はMgF2とSiO2、CaF2又はLiFとの混合物又は化合物を用いることができる。
【００３３】
本実施例では下地層４は三層構成になっているが、本発明はそれに限らず、基材２及び遮光層３の屈折率に応じて層数は適宜選択可能である。また下地層４の各層の膜厚も基材２及び遮光層３の層数及び屈折率に応じて、シミュレーション等により適宜設計できる。
【００３４】
[3] 第三の実施態様
本発明のさらに別の実施例による光学部材１を図４に示す。図４に示す光学部材１は、基材２と、基材２の表面に形成されたアルミナ層４と、アルミナ層４の一部に形成された遮光層３とを有し、アルミナ層４の遮光層３が形成されていない部分には微細凹凸構造40が設けられている。アルミナ層４は、遮光層３が形成された部分において光学部材１の第一の反射防止層として機能する。微細凹凸構造40を有するアルミナ層４は遮光層３が形成されていない部分において光学部材１の第二の反射防止層として機能する。本実施態様の上記実施態様と共通する部分については説明を省略する。
【００３５】
微細凹凸構造40は複数の微細凸部が使用する光の波長以下の二次元周期で配置されているのが好ましい。微細凸部を使用する光の波長以下の周期で二次元配置すると、微細凹凸構造40は、入射媒質の屈折率とアルミナ層４の屈折率との中間的な屈折率を有する反射防止膜としても機能する。また微細凹凸構造40の微細凸部は錐状であるのが好ましい。複数の錐状の凹凸構造を形成し、入射媒質からアルミナ層４にかけて屈折率を緩やかに変化させることにより、入射媒質と光学部材１の界面での反射光を低減することができる。
【００３６】
この実施例による光学部材１の製造工程の一例を図５に示す。基材２の表面にアルミナ層４を形成する（工程(1)）。アルミナ層は真空蒸着、スパッタリング、イオンプレーティング等の物理蒸着法により形成しても良いが、ゾルゲル法等の液相法により形成するのが好ましい。ゾルゲル法によりアルミナの水和物を主成分とするアルミナゾルを形成することにより、後述の温水処理等による微細凹凸構造の形成が容易になる。アルミナ層４の一部に遮光層３を形成する（工程(2)）。
【００３７】
アルミナ層４の遮光層３が形成されていない部分に微細凹凸構造40を付与する処理を施す（工程(3)）。微細凹凸構造40を付与する処理は、温水処理であるのが好ましい。例えば、アルミナ層４及び遮光層３が形成された基材２を60℃以上100℃以下の温水に20〜120分含浸させることにより、アルミナ層４の遮光層３が形成されていない部分に微細凹凸構造40が形成される。
【００３８】
[4] 第四の実施態様
本発明のさらに別の実施例による光学部材１を図６に示す。図６に示す光学部材１は、基材２と、基材２の表面に形成された微細凹凸構造40が設けられたアルミナ層４と、アルミナ層４の一部に形成された遮光層３と、アルミナ層４の遮光層３が形成されていない部分に形成された微細凹凸構造40の隙間に充填された中間膜７及び中間膜７上に形成された上膜８からなる上層５とを有する。アルミナ層４は、遮光層３が形成された部分において光学部材１の第一の反射防止層として機能する。アルミナ層４及び上層５からなる複合層６は遮光層３が形成されていない部分において光学部材１の第二の反射防止層として機能する。本実施態様の上記実施態様と共通する部分については説明を省略する。
【００３９】
上膜８は屈折率1.10〜1.36の超低屈折率層であるのが好ましい。微細凹凸構造40はアルミナ層４の屈折率を低下させる機能を有するので、上膜８を超低屈折率層にすることにより、入射媒質に向けて光学部材１の屈折率を徐々に小さくしていくことができる。上膜８の材料は特に限定されないが、シリカエアロゲル，メソポーラスシリカ等の多孔質膜からなるのが好ましい。
【００４０】
中間膜７の材料は、上膜８と同じ材料でも良いが、上膜８よりも屈折率が0.10〜0.17高い材料であっても良い。これにより、入射媒質に向けて光学部材１の屈折率を段階的に小さくしていくことができる上に、アルミナ層４の微細凹凸構造40の保護膜としても機能し得る。中間膜７の材料はメソポーラスシリカ等が挙げられる。中間膜７及び上膜８の屈折率や膜厚は、微細凹凸構造40を備えたアルミナ層４及び基材２の屈折率に応じて適宜設定可能である。
【００４１】
本実施例では上層５は中間膜７及び上膜８からなるが、本発明はこれに限らず、中間膜７及び上膜８を一体的に上膜８の材料で形成しても良く、三層以上の層構成にしても良い。上層５の層構成や膜厚は微細凹凸構造40を備えたアルミナ層４及び基材２の屈折率に応じて、シミュレーション等により適宜設計することができる。
【００４２】
この実施例による光学部材１の製造工程の一例を図７に示す。基材２の表面にアルミナ層４を形成した後（工程(1)）、微細凹凸構造40を付与する処理を施す（工程(2)）。微細凹凸構造40を備えたアルミナ層４の一部に遮光層３を形成する（工程(3)）。アルミナ層４の遮光層３が形成されていない部分に中間膜７を形成した後（工程(4)）、中間膜７の上に上膜８を形成する（工程(5)）。中間膜７及び上膜８は真空蒸着、スパッタリング、イオンプレーティング等の物理蒸着法により形成しても良いが、ゾルゲル法等の液相法により形成しても良い。
【００４３】
[5] 機器
本発明の光学部材はカメラ、双眼鏡、顕微鏡等の光学機器や、複写機、プロジェクタ等のOA機器等の種々の機器に好適に用いることができる。また本発明によれば、かさばるフードを用いることなく不要な光路を遮断してゴーストやフレアの発生を押させることができるので、携帯電話等の小型機器に備え付けられたカメラレンズ等にも適用できる。
【００４４】
本発明の光学部材１を備えたレンズ鏡筒10の一例を図８に示す。図９は図８のレンズ鏡筒10に備えられた光学部材１を示す。図８に示すレンズ鏡筒10は、光が入射する側の最外レンズ１の入光側の表面に遮光層３が設けられている。このようにレンズ鏡筒等の機器の入光側の最表面に遮光層を設けることにより、結像に不要な光が機器内に入るのを確実に防ぐことができる。遮光層３は結像する形状に合わせて矩形の開口部を有するように形成されているのが好ましい。
【００４５】
遮光層３はレンズ鏡筒等の機器の光が入射する側の最外レンズの裏面に設けても良い。それにより遮光層３が外部と接触しない上に、遮光層３は第一の反射防止層を介して最外レンズ（光学部材１）に形成されているので、機器に入射する光の吸収率が高くなる。
【００４６】
また本発明の光学部材は、カメラのレンズ鏡筒等に用いる保護フィルタであっても良い。それにより、取り外し可能である上に、レンズ鏡筒等の機器の光が入射する側に遮光層３を配置することができるので、結像に不要な光が機器内に入るのを確実に防ぐことができる。
【実施例】
【００４７】
本発明を以下の実施例によりさらに詳細に説明するが、本発明はこれらの例に限定されるものではない。
【００４８】
実施例１
図１に示す光学部材１を以下の通り製造した。屈折率1.760のS-LAM54（株式会社オハラ製）からなるガラス平板（基材２）上に、真空蒸着法により物理膜厚84.9 nmのアルミナ層４を成膜し、耐熱性マスキングテープによりマスクし、スピンコート法によりオリジン電気株式会社製の遮光塗料（屈折率1.60、吸収係数0.25）を面全体に均一に塗布した後、恒温槽にこのレンズを浸漬し、80℃で30分間加熱した後、120℃で１時間加熱し、膜厚約30μmの遮光層３を形成した。遮光層３をテフロン（登録商標）製の冶具を覆い、真空蒸着法により表１に示す上層膜51〜55をこの順に成膜し、上層５を形成した。
【００４９】
【表１】
2017107011.tif 000003
【００５０】
実施例２
図３に示す光学部材１を以下の通り製造した。実施例１と同じガラス平板（基材２）上に、真空蒸着法により表２に示す下地層膜41〜43をこの順に成膜し、下地層４を形成した。下地層４の上に実施例１と同様の方法で遮光層３を形成した。遮光層３をテフロン（登録商標）製の冶具を覆い、真空蒸着法により表２に示す上層膜51〜55をこの順に成膜し、上層５を形成した。
【００５１】
【表２】
2017107011.tif 000004
【００５２】
実施例３
図４に示す光学部材１を以下の通り製造した。実施例１と同じガラス平板（基材２）上に、ゾルゲル法により物理膜厚84.9 nmのアルミナ層４を成膜した。アルミナ層４の上に実施例１と同様の方法で遮光層３を形成した。この基材２を70℃の温水に30分間浸漬し、アルミナ層４の遮光層３が形成されている部分に微細凹凸構造40を形成した。
【００５３】
実施例４
図６に示す光学部材１を以下の通り製造した。実施例１と同じガラス平板（基材２）上に、ゾルゲル法により物理膜厚84.9 nmのアルミナ層４を成膜した後、70℃の温水に30分間浸漬し、アルミナ層４に微細凹凸構造40を形成した。アルミナ層４の上に実施例１と同様の方法で遮光層３を形成した。アルミナ層４の微細凹凸構造40を形成した部分にスピンコート法により屈折率1.32のメソポーラスシリカ膜からなる中間膜７を形成し、その上にスピンコート法により屈折率1.15のメソポーラスシリカ膜からなる上膜８を形成した。
【００５４】
比較例１
図15に示す光学部材を以下の通り製造した。実施例１と同じガラス平板（基材20）上に、真空蒸着法により表３に示す第１層61〜第７層67をこの順に成膜し、反射防止膜60を形成した。反射防止膜60の上に実施例１と同様の方法で遮光層30を形成した。
【００５５】
【表３】
2017107011.tif 000005
【００５６】
（目視試験）
実施例１〜４及び比較例１の光学部材１に対して、図１に示すように、可視域の波長範囲400〜700 nmの光を遮光層３が形成されていない部分に垂直に反射防止層側から光を入射させたとき（入射光Ａ）の光の反射と、基材２の遮光層３が形成されている部分に基材側から垂直に光を入射させたとき（入射光Ｂ）の光の反射をそれぞれ目視で確認した。その結果を表４に示す。
【００５７】
【表４】
2017107011.tif 000006
【００５８】
実施例１〜４の光学部材１では光の反射は確認できなかったが、比較例１の光学部材１では入射光Ｂの（遮光層３が形成されている部分に基材２側から垂直に光を入射させたときの）光の反射が確認できた。
【００５９】
（シミュレーション試験）
実施例１〜３及び比較例１の光学部材１について、可視域の波長範囲350〜800 nmの入射光Ａを入射させたときの分光反射率R1と、入射光Ｂを入射させたときの分光反射率R2とをそれぞれシミュレーションにより求めた。入射媒体の屈折率は1.000とした。得られた結果を図10〜13に示す。また可視域の波長範囲400〜700 nmにおける分光反射率R1及びR2の平均値を表５に示す。
【００６０】
【表５】
2017107011.tif 000007
【００６１】
図10〜13及び表５に示すように、実施例１〜３の光学部材１では入射光Ａ及び入射光Ｂの分光反射率はいずれも低かったが、比較例１の光学部材１では入射光Ｂ（遮光層３が形成されている部分に基材２側から垂直に光を入射させたとき）の分光反射率が高かった。
【符号の説明】
【００６２】
１・・・光学部材
２・・・基材
３・・・遮光層
４・・・下地層（アルミナ層）
40・・・微細凹凸構造
５・・・上層
６・・・複合層
７・・・中間膜
８・・・上膜
10・・・レンズ鏡筒
【図１】
2017107011.tif 000008
【図２】
2017107011.tif 000009
【図３】
2017107011.tif 000010
【図４】
2017107011.tif 000011
【図５】
2017107011.tif 000012
【図６】
2017107011.tif 000013
【図７】
2017107011.tif 000014
【図８】
2017107011.tif 000015
【図９】
2017107011.tif 000016
【図１０】
2017107011.tif 000017
【図１１】
2017107011.tif 000018
【図１２】
2017107011.tif 000019
【図１３】
2017107011.tif 000020
【図１４】
2017107011.tif 000021
【図１５】
2017107011.tif 000022